"Aアルキル基の炭素数がC4~C10のメタアクリル酸エステルモノマーと、B水酸基を含有する共重合可能なモノマーと、Cカルボキシル基を含有する共重合可能なモノマーと、を含む共重合体からなり、さらに、D3官能以上のイソシアネート化合物、E架橋遅延剤、F架橋触媒、G帯電防止剤、Hポリエーテル変性シロキサン化合物を含有してなることを特徴とする粘着剤組成物。前記B水酸基を含有する共重合可能なモノマーが、8-ヒドロキシオクチルメタアクリレート、6-ヒドロキシヘキシルメタアクリレート、4-ヒドロキシブチルメタアクリレート、2-ヒドロキシエチルメタアクリレート、N-ヒドロキシメタアクリルアミド、N-ヒドロキシメチルメタアクリルアミド、N-ヒドロキシエチルメタアクリルアミドからなる化合物群の中から選択された、少なくとも一種以上であり、前記Aアルキル基の炭素数がC4~C10のメタアクリル酸エステルモノマーの100重量部に対して、前記B水酸基を含有する共重合可能なモノマーが0.1~5.0重量部含まれ、かつ、前記B水酸基を含有する共重合可能なモノマーのうち、8-ヒドロキシオクチルメタアクリレート、6-ヒドロキシヘキシルメタアクリレート、4-ヒドロキシブチルメタアクリレートの合計量が0~0.9重量部であることを特徴とする請求項1に記載の粘着剤組成物。前記Cカルボキシル基を含有する共重合可能なモノマーが、メタアクリル酸、カルボキシエチルメタアクリレート、カルボキシペンチルメタアクリレートからなる化合物群の中から選択された、少なくとも一種以上であり、前記Aアルキル基の炭素数がC4~C10のメタアクリル酸エステルモノマーの100重量部に対して、前記Cカルボキシル基を含有する共重合可能なモノマーが0.35~1.0重量部含まれることを特徴とする請求項1又は2に記載の粘着剤組成物。前記D3官能以上のイソシアネート化合物が、ヘキサメチレンジイソシアネート化合物のイソシアヌレート体、イソホロンジイソシアネート化合物のイソシアヌレート体、ヘキサメチレンジイソシアネート化合物のアダクト体、イソホロンジイソシアネート化合物のアダクト体、ヘキサメチレンジイソシアネート化合物のビュレット体、イソホロンジイソシアネート化合物のビュレット体からなる化合物群の中から選択された、少なくとも一種以上であり、前記共重合体の100重量部に対して、前記D3官能以上のイソシアネート化合物が0.5~5.0重量部含まれることを特徴とする請求項1~3のいずれかに記載の粘着剤組成物。前記G帯電防止剤が、前記共重合体の100重量部に対して0.5~5.0重量部含まれる、融点が30~80°Cであるイオン性化合物であること、又は、前記共重合体中に1.0~5.0重量共重合された融点が30~80°Cである4級アンモニウム塩型アクリルモノマーであることを特徴とする請求項1~4のいずれかに記載の粘着剤組成物。前記Hポリエーテル変性シロキサン化合物が、HLB値が7~12であるポリエーテル変性シロキサン化合物であり、前記共重合体の100重量部に対して、前記Hポリエーテル変性シロキサン化合物が0.01~0.5重量部含まれることを特徴とする請求項1~5のいずれかに記載の粘着剤組成物。前記E架橋遅延剤が、ケトエノール互変異性化合物であり、前記共重合体の100重量部に対して、前記E架橋遅延剤が1.0~5.0重量部含まれることを特徴とする請求項1~6のいずれかに記載の粘着剤組成物。前記F架橋触媒が、有機錫化合物であり、前記共重合体の100重量部に対して、前記F架橋触媒が0.01~0.5重量部含まれることを特徴とする請求項1~7のいずれかに記載の粘着剤組成物。前記粘着剤組成物を架橋させてなる粘着剤層の、低速度剥離領域0.3m/minでの粘着力が0.05~0.1N/25mmであり、高速度剥離領域30m/minでの粘着力が1.0N/25mm以下であることを特徴とする請求項1~8のいずれかに記載の粘着剤組成物。前記粘着剤組成物を架橋させてなる粘着剤層の、表面抵抗値が5.0×1010Ω/□以下であり、剥離帯電圧が±0~1kVであることを特徴とする請求項1~9のいずれかに記載の粘着剤組成物。請求項1~10のいずれかに記載の粘着剤組成物を架橋してなる粘着剤層を、樹脂フィルムの片面または両面に形成してなることを特徴とする粘着フィルム。請求項1~10のいずれかに記載の粘着剤組成物を架橋してなる粘着剤層を、樹脂フィルムの片面に形成してなる表面保護フィルムであって、前記粘着剤層を介して表面保護フィルムの上をボールペンでなぞった後に被着体に汚染移行の無いことを特徴とする表面保護フィルム。偏光板の表面保護フィルムの用途として使用する、請求項12に記載の表面保護フィルム。前記樹脂フィルムの前記粘着剤層が形成された側とは反対面に、帯電防止および防汚処理がされている請求項12又は13に記載の表面保護フィルム。従来技術においては、表面保護フィルムを構成する粘着剤層に対する要求性能として、1低速度剥離領域及び高速度剥離領域においての粘着力のバランスを取ること、2糊残りの発生防止、3優れた帯電防止性能、及び4リワーク性能などが求められてきたが、これら1~4のそれぞれ、個々の要求性能を満たすことは出来ても、表面保護フィルムの粘着剤層に求められる1~4の全ての要求性能を、同時に満たすことは困難であり実現することが出来なかった。本発明は、上記の事情に鑑みてなされたものであり、1低速度剥離領域及び高速度剥離領域においての粘着力のバランスを取ること、2糊残りの発生防止、3優れた帯電防止性能、及び4リワーク性能の全ての要求性能を、同時に満たすことが可能な粘着剤組成物及び表面保護フィルムを提供することを課題とする。前記課題を解決するため、本発明は、Aアルキル基の炭素数がC4~C10のメタアクリル酸エステルモノマーと、B水酸基を含有する共重合可能なモノマーと、Cカルボキシル基を含有する共重合可能なモノマーと、を含む共重合体からなり、さらに、D3官能以上のイソシアネート化合物、E架橋遅延剤、F架橋触媒、G帯電防止剤、Hポリエーテル変性シロキサン化合物を含有してなることを特徴とする粘着剤組成物を提供する。前記B水酸基を含有する共重合可能なモノマーが、8-ヒドロキシオクチルメタアクリレート、6-ヒドロキシヘキシルメタアクリレート、4-ヒドロキシブチルメタアクリレート、2-ヒドロキシエチルメタアクリレート、N-ヒドロキシメタアクリルアミド、N-ヒドロキシメチルメタアクリルアミド、N-ヒドロキシエチルメタアクリルアミドからなる化合物群の中から選択された、少なくとも一種以上であり、前記Aアルキル基の炭素数がC4~C10のメタアクリル酸エステルモノマーの100重量部に対して、前記B水酸基を含有する共重合可能なモノマーが0.1~5.0重量部含まれ、かつ、前記B水酸基を含有する共重合可能なモノマーのうち、8-ヒドロキシオクチルメタアクリレート、6-ヒドロキシヘキシルメタアクリレート、4-ヒドロキシブチルメタアクリレートの合計量が0~0.9重量部であることが好ましい。前記Cカルボキシル基を含有する共重合可能なモノマーが、メタアクリル酸、カルボキシエチルメタアクリレート、カルボキシペンチルメタアクリレートからなる化合物群の中から選択された、少なくとも一種以上であり、前記Aアルキル基の炭素数がC4~C10のメタアクリル酸エステルモノマーの100重量部に対して、前記Cカルボキシル基を含有する共重合可能なモノマーが0.35~1.0重量部含まれることが好ましい。前記D3官能以上のイソシアネート化合物が、ヘキサメチレンジイソシアネート化合物のイソシアヌレート体、イソホロンジイソシアネート化合物のイソシアヌレート体、ヘキサメチレンジイソシアネート化合物のアダクト体、イソホロンジイソシアネート化合物のアダクト体、ヘキサメチレンジイソシアネート化合物のビュレット体、イソホロンジイソシアネート化合物のビュレット体からなる化合物群の中から選択された、少なくとも一種以上であり、前記共重合体の100重量部に対して、前記D3官能以上のイソシアネート化合物が0.5~5.0重量部含まれることが好ましい。前記G帯電防止剤が、前記共重合体の100重量部に対して0.5~5.0重量部含まれる、融点が30~80°Cであるイオン性化合物であること、又は、前記共重合体中に1.0~5.0重量共重合された融点が30~80°Cである4級アンモニウム塩型アクリルモノマーであることが好ましい。前記Hポリエーテル変性シロキサン化合物が、HLB値が7~12であるポリエーテル変性シロキサン化合物であり、前記共重合体の100重量部に対して、前記Hポリエーテル変性シロキサン化合物が0.01~0.5重量部含まれることが好ましい。前記E架橋遅延剤が、ケトエノール互変異性化合物であり、前記共重合体の100重量部に対して、前記E架橋遅延剤が1.0~5.0重量部含まれることが好ましい。前記F架橋触媒が、有機錫化合物であり、前記共重合体の100重量部に対して、前記F架橋触媒が0.01~0.5重量部含まれることが好ましい。前記粘着剤組成物を架橋させてなる粘着剤層の、低速度剥離領域0.3m/minでの粘着力が0.05~0.1N/25mmであり、高速度剥離領域30m/minでの粘着力が1.0N/25mm以下であることが好ましい。前記粘着剤組成物を架橋させてなる粘着剤層の、表面抵抗値が5.0×1010Ω/□以下であり、剥離帯電圧が±0~1kVであることが好ましい。また、本発明は、上記の粘着剤組成物を架橋してなる粘着剤層を、樹脂フィルムの片面または両面に形成してなることを特徴とする粘着フィルムを提供する。また、本発明は、上記の粘着剤組成物を架橋してなる粘着剤層を、樹脂フィルムの片面に形成してなる表面保護フィルムであって、前記粘着剤層を介して表面保護フィルムの上をボールペンでなぞった後に被着体に汚染移行の無いことを特徴とする表面保護フィルムを提供する。前記表面保護フィルムは、偏光板の表面保護フィルムの用途として使用することができる。前記樹脂フィルムの前記粘着剤層が形成された側とは反対面に、帯電防止および防汚処理がされていることが好ましい。本発明によれば、1低速度剥離領域及び高速度剥離領域においての粘着力のバランスを取ること、2糊残りの発生防止、3優れた帯電防止性能、及び4リワーク性能の全ての要求性能を、同時に満たすことが可能な粘着剤組成物及び表面保護フィルムを提供することができる。以下、好適な実施の形態に基づいて本発明を説明する。本発明の粘着剤組成物は、その主剤が、Aアルキル基の炭素数がC4~C10のメタアクリル酸エステルモノマーと、B水酸基を含有する共重合可能なモノマーと、Cカルボキシル基を含有する共重合可能なモノマーと、を含む共重合体からなり、さらに、D3官能以上のイソシアネート化合物、E架橋遅延剤、F架橋触媒、G帯電防止剤、Hポリエーテル変性シロキサン化合物を含有してなることを特徴とする。Aアルキル基の炭素数がC4~C10のメタアクリル酸エステルモノマーとしては、ブチルメタアクリレート、イソブチルメタアクリレート、ペンチルメタアクリレート、ヘキシルメタアクリレート、ヘプチルメタアクリレート、オクチルメタアクリレート、イソオクチルメタアクリレート、2-エチルヘキシルメタアクリレート、ノニルメタアクリレート、イソノニルメタアクリレート、デシルメタアクリレートなどが挙げられる。B水酸基を含有する共重合可能なモノマーとしては、8-ヒドロキシオクチルメタアクリレート、6-ヒドロキシヘキシルメタアクリレート、4-ヒドロキシブチルメタアクリレート、2-ヒドロキシエチルメタアクリレート等のヒドロキシアルキルメタアクリレート類や、N-ヒドロキシメタアクリルアミド、N-ヒドロキシメチルメタアクリルアミド、N-ヒドロキシエチルメタアクリルアミド等の水酸基含有メタアクリルアミド類などが挙げられる。8-ヒドロキシオクチルメタアクリレート、6-ヒドロキシヘキシルメタアクリレート、4-ヒドロキシブチルメタアクリレート、2-ヒドロキシエチルメタアクリレート、N-ヒドロキシメタアクリルアミド、N-ヒドロキシメチルメタアクリルアミド、N-ヒドロキシエチルメタアクリルアミドからなる化合物群の中から選択された、少なくとも一種以上であることが好ましい。Aアルキル基の炭素数がC4~C10のメタアクリル酸エステルモノマーの100重量部に対して、前記B水酸基を含有する共重合可能なモノマーが0.1~5.0重量部含まれることが好ましい。なおかつ、B水酸基を含有する共重合可能なモノマーのうち、8-ヒドロキシオクチルメタアクリレート、6-ヒドロキシヘキシルメタアクリレート、4-ヒドロキシブチルメタアクリレートの合計量は、1重量部未満含有しない場合も許容されるが好ましく、0~0.9重量部であることが好ましい。Cカルボキシル基を含有する共重合可能なモノマーが、メタアクリル酸、カルボキシエチルメタアクリレート、カルボキシペンチルメタアクリレートからなる化合物群の中から選択された、少なくとも一種以上であることが好ましい。Aアルキル基の炭素数がC4~C10のメタアクリル酸エステルモノマーの100重量部に対して、Cカルボキシル基を含有する共重合可能なモノマーが0.35~1.0重量部含まれることが好ましい。D3官能以上のイソシアネート化合物としては、1分子中に少なくとも3個以上のイソシアネートNCO基を有するポリイソシアネート化合物であればよく、ヘキサメチレンジイソシアネート、イソホロンジイソシアネート、ジフェニルメタンジイソシアネート、トリレンジイソシアネート、キシリレンジイソシアネート等のジイソシアネート類1分子中に2個のNCO基を有する化合物のビュレット変性体やイソシアヌレート変性体、トリメチロールプロパンやグリセリン等の3価以上のポリオール1分子中に少なくとも3個以上のOH基を有する化合物とのアダクト体ポリオール変性体などが挙げられる。D3官能以上のイソシアネート化合物が、1分子中に少なくとも3個以上のイソシアネートNCO基を有するポリイソシアネート化合物であり、特にヘキサメチレンジイソシアネート化合物のイソシアヌレート体、イソホロンジイソシアネート化合物のイソシアヌレート体、ヘキサメチレンジイソシアネート化合物のアダクト体、イソホロンジイソシアネート化合物のアダクト体、ヘキサメチレンジイソシアネート化合物のビュレット体、イソホロンジイソシアネート化合物のビュレット体からなる化合物群の中から選択された、少なくとも一種以上であることが好ましい。D3官能以上のイソシアネート化合物は、共重合体の100重量部に対して、0.5~5.0重量部含まれることが好ましい。E架橋遅延剤としては、アセト酢酸メチル、アセト酢酸エチル、アセト酢酸オクチル、アセト酢酸オレイル、アセト酢酸ラウリル、アセト酢酸ステアリル等のβ-ケトエステルや、アセチルアセトン、2,4-ヘキサンジオン、ベンゾイルアセトン等のβ-ジケトンが挙げられる。これらはケトエノール互変異性化合物であり、ポリイソシアネート化合物を架橋剤とする粘着剤組成物において、架橋剤の有するイソシアネート基をブロックすることにより、架橋剤の配合後における粘着剤組成物の過剰な粘度上昇やゲル化を抑制し、粘着剤組成物のポットライフを延長することができる。E架橋遅延剤は、ケトエノール互変異性化合物であるのが好ましく、特にアセチルアセトン、アセト酢酸エチルからなる化合物群の中から選択された、少なくとも一種以上であることが好ましい。E架橋遅延剤は、共重合体の100重量部に対して、1.0~5.0重量部含まれることが好ましい。F架橋触媒は、ポリイソシアネート化合物を架橋剤とする場合に、前記共重合体と架橋剤との反応架橋反応に対して触媒として機能する物質であればよく、第三級アミン等のアミン系化合物、有機錫化合物、有機鉛化合物、有機亜鉛化合物等の有機金属化合物等が挙げられる。第三級アミンとしては、トリアルキルアミン、N,N,N’,N’-テトラアルキルジアミン、N,N-ジアルキルアミノアルコール、トリエチレンジアミン、モルホリン誘導体、ピペラジン誘導体等が挙げられる。有機錫化合物としては、ジアルキル錫オキシドや、ジアルキル錫の脂肪酸塩、第1錫の脂肪酸塩等が挙げられる。F架橋触媒は、有機錫化合物であるのが好ましく、特にジオクチル錫オキシド、ジオクチル錫ジラウレートからなる化合物群の中から選択された、少なくとも一種以上であることが好ましい。F架橋触媒は、共重合体の100重量部に対して、0.01~0.5重量部含まれることが好ましい。G帯電防止剤は、常温例えば30°Cで固体であることが好ましく、より具体的には、前記共重合体の100重量部に対して0.5~5.0重量部含まれる、融点が30~80°Cであるイオン性化合物、又は、前記共重合体中に1.0~5.0重量共重合された融点が30~80°Cである4級アンモニウム塩型アクリルモノマーであることが好ましい。本発明では、G帯電防止剤として、G1融点が30~80°Cであるイオン性化合物を共重合体に添加し、又はG2融点が30~80°Cである4級アンモニウム塩型アクリルモノマーを共重合体中に共重合する。これらのG帯電防止剤は、融点が低いため、また、長鎖のアルキル基を有するため、アクリル共重合体との親和性は高いと推測される。G1融点が30~80°Cであるイオン性化合物としては、カチオンとアニオンを有するイオン性化合物であって、カチオンが、ピリジニウムカチオン、イミダゾリウムカチオン、ピリミジニウムカチオン、ピラゾリウムカチオン、ピロリジニウムカチオン、アンモニウムカチオン等の含窒素オニウムカチオンや、ホスホニウムカチオン、スルホニウムカチオン等であり、アニオンが、六フッ化リン酸塩PF6-、チオシアン酸塩SCN-、アルキルベンゼンスルホン酸塩RC6H4SO3-、過塩素酸塩ClO4-、四フッ化ホウ酸塩BF4-等の無機もしくは有機アニオンである化合物が挙げられる。アルキル基の鎖長や置換基の位置、個数等の選択により、融点が30~80°Cのものを得ることができる。カチオンは、好ましくは4級含窒素オニウムカチオンであり、1-アルキルピリジニウム2~6位の炭素原子は置換基を有しても無置換でもよい。等の4級ピリジニウムカチオン、や1,3-ジアルキルイミダゾリウム2,4,5位の炭素原子は置換基を有しても無置換でもよい。等の4級イミダゾリウムカチオン、テトラアルキルアンモニウム等の4級アンモニウムカチオン等が挙げられる。G2融点が30~80°Cである4級アンモニウム塩型アクリルモノマーとしては、カチオンとアニオンを有するイオン性化合物であって、カチオンが、メタアクリロイルオキシアルキルトリアルキルアンモニウムR3N-CnH2n-OCOCQ=CH2、ただし、Q=HまたはCH3、R=アルキル等のメタアクリル基含有4級アンモニウムであり、アニオンが、六フッ化リン酸塩PF6-、チオシアン酸塩SCN-、有機スルホン酸塩RSO3-、過塩素酸塩ClO4-、四フッ化ホウ酸塩BF4-等の無機もしくは有機アニオンである化合物が挙げられる。G帯電防止剤の具体例としては、特に限定されるものでないが、1-オクチルピリジニウム六フッ化リン酸塩、1-ノニルピリジニウム六フッ化リン酸塩、2-メチル-1-ドデシルピリジニウム六フッ化リン酸塩、1-オクチルピリジニウムドデシルベンゼンスルホン酸塩、1-ドデシルピリジニウムチオシアン酸塩、1-ドデシルピリジニウムドデシルベンゼンスルホン酸塩、4-メチル-1-オクチルピリジニウム六フッ化リン酸塩、ジメチルアミノメチルアクリレート六フッ化リン酸メチル塩CH33NCH2OCOCH=CH2PF6-等が挙げられる。Hポリエーテル変性シロキサン化合物は、ポリエーテル基を有するシロキサン化合物であり、通常のシロキサン単位-SiR12-O-の他に、ポリエーテル基を有するシロキサン単位-SiR1R2OR3OnR4-O-を有する。ここで、R1は1種又は2種以上のアルキル基又はアリール基、R2及びR3は1種又は2種以上のアルキレン基、R4は1種又は2種以上のアルキル基やアシル基等末端基を示す。ポリエーテル基としては、ポリオキシエチレン基C2H4Onやポリオキシプロピレン基C3H6On等のポリオキシアルキレン基が挙げられる。Hポリエーテル変性シロキサン化合物が、HLB値が7~12であるポリエーテル変性シロキサン化合物であり、前記共重合体の100重量部に対して、前記Hポリエーテル変性シロキサン化合物が0.01~0.5重量部含まれることが好ましい。より好ましくは、0.1~0.5重量部である。HLBとは、例えばJISK3211界面活性剤用語等に規定する親水親油バランス親水性親油性比である。ポリエーテル変性シロキサン化合物は、例えば、水素化ケイ素基を有するポリオルガノシロキサン主鎖に対し、不飽和結合及びポリオキシアルキレン基を有する有機化合物をヒドロシリル化反応によりグラフトさせることによって得ることができる。具体的には、ジメチルシロキサンメチルポリオキシエチレンシロキサン共重合体、ジメチルシロキサンメチルポリオキシエチレンシロキサンメチルポリオキシプロピレンシロキサン共重合体、ジメチルシロキサンメチルポリオキシプロピレンシロキサン重合体等が挙げられる。Hポリエーテル変性シロキサン化合物を粘着剤組成物に配合することにより、粘着剤の粘着力及びリワーク性能を改善することができる。さらに、その他成分として、アルキレンオキサイドを含有する共重合可能なメタアクリルモノマー、メタアクリルアミドモノマー、ジアルキル置換アクリルアミドモノマー、界面活性剤、硬化促進剤、可塑剤、充填剤、硬化遅延剤、加工助剤、老化防止剤、酸化防止剤などの公知の添加剤を適宜に配合することが出来る。これらは、単独でもしくは2種以上併せて用いられる。本発明の粘着剤組成物に用いられる主剤の共重合体は、Aアルキル基の炭素数がC4~C10のメタアクリル酸エステルモノマーと、B水酸基を含有する共重合可能なモノマーと、Cカルボキシル基を含有する共重合可能なモノマーとを重合させることで合成することができる。共重合体の重合方法は特に限定されるものではなく、溶液重合、乳化重合等、適宜の重合方法が使用可能である。G帯電防止剤としてG2の4級アンモニウム塩型アクリルモノマーを用いる場合、本発明の粘着剤組成物に用いられる主剤の共重合体は、Aアルキル基の炭素数がC4~C10のメタアクリル酸エステルモノマーと、B水酸基を含有する共重合可能なモノマーと、Cカルボキシル基を含有する共重合可能なモノマーと、G2の4級アンモニウム塩型アクリルモノマーを重合させることで合成することができる。本発明の粘着剤組成物は、上記の共重合体に、D3官能以上のイソシアネート化合物、E架橋遅延剤、F架橋触媒、G帯電防止剤、Hポリエーテル変性シロキサン化合物、さらに適宜任意の添加剤を配合することで調製することができる。なお、G2融点が30~80°Cである4級アンモニウム塩型アクリルモノマーを主剤の共重合体中に重合させた場合、共重合体に対してG帯電防止剤をさらに添加しても添加しなくても構わない。前記粘着剤組成物を架橋させてなる粘着剤層の、低速度剥離領域0.3m/minでの粘着力が0.05~0.1N/25mmであり、高速度剥離領域30m/minでの粘着力が1.0N/25mm以下であることが好ましい。これにより、粘着力が剥離速度によっても変化が少ない性能が得られ、高速剥離によっても、速やかに剥離することが可能になる。また、貼り直しのため、一旦、表面保護フィルムを剥がすときにも、過大な力を必要とせず、被着体から剥がし易い。前記粘着剤組成物を架橋させてなる粘着剤層の、表面抵抗値が5.0×1010Ω/□以下であり、剥離帯電圧が±0~1kVであることが好ましい。なお、本発明において、±0~1kVとは、0~-1kV及び0~1kV、すなわち、-1~1kVを意味する。表面抵抗値が大きいと剥離時に帯電で発生した静電気を逃がす性能に劣るため、表面抵抗値を十分に小さくすることにより、粘着剤層を被着体が剥がす時に発生する静電気に伴って生じる剥離帯電圧が低減され、被着体の電気制御回路等に影響することを抑制することができる。本発明の粘着剤組成物を架橋してなる粘着剤層架橋後の粘着剤のゲル分率は、95~100であることが好ましい。このようにゲル分率が高いことにより、低速度剥離領域における粘着力が過大にならず、共重合体からの未重合モノマーあるいはオリゴマーの溶出が低減して、リワーク性や高温高湿度における耐久性が改善され、被着体の汚染を抑制することができる。本発明の粘着フィルムは、本発明の粘着剤組成物を架橋してなる粘着剤層を、樹脂フィルムの片面または両面に形成してなる。また、本発明の表面保護フィルムは、本発明の粘着剤組成物を架橋してなる粘着剤層を、樹脂フィルムの片面に形成してなる表面保護フィルムである。本発明の粘着剤組成物は、上記のA~Hの各成分がバランスよく配合されているため、1低速度剥離領域及び高速度剥離領域においての粘着力のバランスを取ること、2糊残りの発生防止、3優れた帯電防止性能、及び4リワーク性能粘着剤層を介して表面保護フィルムの上をボールペンでなぞった後に被着体に汚染移行の無いことの全ての要求性能を、同時に満たすことが可能である。このため、偏光板の表面保護フィルムの用途として好適に使用することができる。粘着剤層の基材フィルムや、粘着面を保護する剥離フィルムセパレーターとしては、ポリエステルフィルムなどの樹脂フィルム等を用いることができる。基材フィルムには、樹脂フィルムの粘着剤層が形成された側とは反対面に、シリコーン系、フッ素系の離型剤やコート剤、シリカ微粒子等による防汚処理、帯電防止剤の塗布や練り込み等による帯電防止処理を施すことができる。剥離フィルムには、粘着剤層の粘着面と合わされる側の面に、シリコーン系、フッ素系の離型剤などにより離型処理が施される。以下、実施例をもって本発明を具体的に説明する。<アクリル共重合体の製造>[実施例1]撹拌機、温度計、還流冷却器及び窒素導入管を備えた反応装置に、窒素ガスを導入して、反応装置内の空気を窒素ガスで置換した。その後、反応装置に2-エチルヘキシルアクリレート100重量部、8-ヒドロキシオクチルアクリレート0.9重量部、アクリル酸0.5重量部とともに溶剤酢酸エチルを60部加えた。その後、重合開始剤としてアゾビスイソブチロニトリル0.1重量部を2時間かけて滴下させ、65°Cで6時間反応させ、重量平均分子量50万の、実施例1に用いるアクリル共重合体溶液1を得た。[実施例2~9及び比較例1~9]単量体の組成を各々、表1のA~Cの記載のようにする以外は、上記の実施例1に用いるアクリル共重合体溶液1と同様にして、実施例2~9及び比較例1~9に用いるアクリル共重合体溶液を得た。<粘着剤組成物及び表面保護フィルムの製造>[実施例1]上記のとおり製造したアクリル共重合体溶液1そのうちアクリル共重合体が100重量部に対して、1-オクチルピリジニウム六フッ化リン酸塩1.5重量部、KF-351AHLB=12のポリエーテル変性シロキサン化合物0.1重量部、アセチルアセトン2.5重量部を加え撹拌したのち、コロネートHXヘキサメチレンジイソシアネート化合物のイソシアヌレート体1.5重量部、ジオクチル錫ジラウレート0.02重量部を加えて撹拌混合して実施例1の粘着剤組成物を得た。この粘着剤組成物をシリコーン樹脂コートされたポリエチレンテレフタレートPETフィルムからなる剥離フィルムの上に塗布後、90°Cで乾燥することによって溶剤を除去し、粘着剤層の厚さが25μmである粘着シートを得た。その後、一方の面に帯電防止及び防汚処理されたポリエチレンテレフタレートPETフィルムの帯電防止及び防汚処理された面とは反対の面に粘着シートを転写させ、帯電防止及び防汚処理されたPETフィルム/粘着剤層/剥離フィルムシリコーン樹脂コートされたPETフィルムの積層構成を有する実施例1の表面保護フィルムを得た。[実施例2~9及び比較例1~9]添加剤の組成を各々、表1のD~Hの記載のようにする以外は、上記の実施例1の表面保護フィルムと同様にして、実施例2~9及び比較例1~9の表面保護フィルムを得た。表1において、各成分の配合比は、A群の合計を100重量部として求めた重量部の数値を括弧で囲んで示す。また、表1に用いた各成分の略記号の化合物名を、表2に示す。なお、コロネート登録商標HX及び同HLは日本ポリウレタン工業株式会社の商品名であり、タケネート登録商標D-140Nは三井化学株式会社の商品名であり、デュラネート登録商標24A―100は旭化成ケミカルズ株式会社の商品名であり、KF-351A、KF-352A、KF-353、KF-640及びX-22-6191は信越化学株式会社の商品名である。<試験方法及び評価>実施例1~9及び比較例1~9における表面保護フィルムを23°C、50RHの雰囲気下で7日間エージングした後、剥離フィルムシリコーン樹脂コートされたPETフィルムを剥がして、粘着剤層を表出させたものを、ゲル分率及び表面抵抗値の測定試料とした。さらに、この粘着剤層を表出させた表面保護フィルムを、粘着剤層を介して液晶セルに貼られた偏光板の表面に貼り合わせ、1日放置した後、50°C、5気圧、20分間オートクレーブ処理し、室温でさらに12時間放置したものを、粘着力、剥離帯電圧及び耐久性の測定試料とした。<ゲル分率>エージング終了後、偏光板に貼り合わせる前の測定試料の質量を正確に測定し、トルエン中に24時間浸漬後、200メッシュの金網で濾過する。その後、濾過物を100°C、1時間乾燥した後、残渣の質量を正確に測定して、以下の式から粘着剤層架橋後の粘着剤のゲル分率を算出した。ゲル分率=不溶部分質量g/粘着剤質量g×100<粘着力>上記で得られた測定試料25mm幅の表面保護フィルムを偏光板の表面に貼り合わせたものを180°方向に引張試験機を用いて低速度0.3m/min及び高速度30m/minにおいて剥がして測定した剥離強度を粘着力とした。<表面抵抗>エージングした後、偏光板に貼り合わせる前に、剥離フィルムシリコーン樹脂コートされたPETフィルムを剥がして粘着剤層を表出し、抵抗率計ハイレスタUP-HT450三菱化学アナリテック製を用いて粘着剤層の表面抵抗を測定した。<剥離帯電圧>上記で得られた測定試料を30m/minの引張速度で180°剥離した際に偏光板が帯電して発生する電圧帯電圧を高精度静電気センサSK-035、SK-200株式会社キーエンス製を用いて測定し、測定値の最大値を剥離帯電圧とした。<リワーク性>上記で得られた測定試料の表面保護フィルムの上をボールペンでなぞった後、偏光板から表面保護フィルムを剥離して偏光板の表面を観察し、偏光板に汚染移行の無いことを確認した。評価目標基準は、偏光板に汚染移行の無い場合を○、ボールペンでなぞった軌跡に沿って少なくとも一部に汚染移行が確認された場合を×と評価した。<耐久性>上記で得られた測定試料を60°C、90RHの雰囲気下に250時間放置後、室温に取り出し、さらに12時間放置した後、粘着力を測定して初期の粘着力と比較して明らかな増加が無いことを確認した。評価目標基準は、試験後の粘着力が初期粘着力の1.5倍以下である場合を○、1.5倍を超えた場合を×と評価した。表3に、評価結果を示す。なお、表面抵抗値は、m×10nをmEnとする方式ただし、mは任意の実数値、nは正の整数により表記した。実施例1~9の表面保護フィルムは、低速度剥離領域0.3m/minでの粘着力が0.05~0.1N/25mmであり、高速度剥離領域30m/minでの粘着力が1.0N/25mm以下であり、表面抵抗値が5.0×1010Ω/□以下であり、剥離帯電圧が±0~1kVであり、粘着剤層を介して表面保護フィルムの上をボールペンでなぞった後に被着体に汚染移行の無く、60°C、90RHの雰囲気下に250時間放置したときの耐久性にも優れていた。すなわち、1低速度剥離領域及び高速度剥離領域においての粘着力のバランスを取ること、2糊残りの発生防止、3優れた帯電防止性能、及び4リワーク性能の全ての要求性能を、同時に満たしている。比較例1の表面保護フィルムは、B水酸基含有モノマーが過多であったためか、低速度剥離領域0.3m/minでの粘着力が低い結果となった。比較例2の表面保護フィルムでは、B水酸基含有モノマーが過少、Dイソシアネート化合物が過多、Hポリエーテル変性シロキサン化合物のHLB値が過小であったためか、低速度剥離領域0.3m/minでの粘着力と高速度剥離領域30m/minでの粘着力が大きすぎ、剥離耐電圧が高く、リワーク性と耐久性が劣り、ゲル分率が低くなった。比較例3の表面保護フィルムでは、B水酸基含有モノマーが過多、C酸含有モノマーが過多、Hポリエーテル変性シロキサン化合物のHLB値が過大であったためか、低速度剥離領域0.3m/minでの粘着力が低く、表面抵抗値が高く、剥離耐電圧が高く、リワーク性と耐久性が劣っていた。比較例4の表面保護フィルムでは、C酸含有モノマーが過少であったためか、低速度剥離領域0.3m/minでの粘着力が低く、耐久性が劣っていた。比較例5の表面保護フィルムでは、B水酸基含有モノマーが過多、Dイソシアネート化合物が過少であったためか、低速度剥離領域0.3m/minでの粘着力と高速度剥離領域30m/minでの粘着力が大きすぎ、剥離耐電圧が高く、リワーク性と耐久性が劣り、ゲル分率が低くなった。比較例6の表面保護フィルムは、E架橋遅延剤を配合せず、F架橋触媒が過多であったためか、ポットライフが短くなりすぎ、塗布前に架橋が進行したため、塗工をすることができなかった。比較例7の表面保護フィルムは、Aアルキル基を有するメタアクリル酸エステルモノマーにC1のアルキル基を有するMAを含有し、F架橋触媒を配合しなかったためか、低速度剥離領域0.3m/minでの粘着力と高速度剥離領域30m/minでの粘着が大きすぎ、表面抵抗値が高く、剥離耐電圧が高く、リワーク性と耐久性が劣っていた。比較例8の表面保護フィルムでは、G帯電防止剤が過少であり、Hポリエーテル変性シロキサン化合物を配合しなかったためか、低速度剥離領域0.3m/minでの粘着力と高速度剥離領域30m/minでの粘着力が大きすぎ、剥離耐電圧が高く、リワーク性が劣っていた。比較例9の表面保護フィルムでは、G帯電防止剤の融点が30°C未満常温で液体であり、Hポリエーテル変性シロキサン化合物が過多であったためか、低速度剥離領域0.3m/minでの粘着力が低く、剥離耐電圧が高く、耐久性が劣っていた。このように、比較例1~9の表面保護フィルムでは、1低速度剥離領域及び高速度剥離領域においての粘着力のバランスを取ること、2糊残りの発生防止、3優れた帯電防止性能、及び4リワーク性能の全ての要求性能を、同時に満たすことができなかった。"